СИЛИКАТНОЕ ПОКРЫТИЕ ДЛЯ КЕРАМИЧЕСКОГО КИРПИЧА
SILICATE COATING FOR CERAMIC BRICK

Изобретение относится к промышленности строительных материалов и касается составов силикатных покрытий для нанесения на керамический кирпич.
Известно силикатное покрытие (глазурь), содержащее вес.ч.: молотый полевой шпат 64; молотый кварц 16; молотая известь 12; молотый фарфоровый бой 2 [1].
Задача изобретения состоит в снижении температуры обжига силикатного покрытия.
Технический результат достигается тем, что силикатное покрытие для керамического кирпича, включающее молотый полевой пшат, молотый кварц, молотую известь, молотый фарфоровый бой, дополнительно включает молотый бой листового стекла, причем компоненты находятся при следующем соотношении, вес.ч.: молотый полевой шпат 28-30; молотый кварц 10-12; молотая известь 4-6; молотый фарфоровый бой 4-6; молотый бой листового стекла 48-52.
Составы силикатного покрытия приведены в таблице.
Таблица
Компоненты
Содержание, вес.ч. в составах
1
2
Молотый полевой шпат
30
28
Молотый кварц
10
12
Молотая известь
6
4
Молотый фарфоровый бой
6
4
Молотый бой листового стекла
48
52
Полевой шпат, кварц, известь, фарфоровый бой, бой листового стекла дозируют в требуемых количествах и по отдельности размалывают до прохождения через сетку 008. Затем компоненты смешивают и подготавливают суспензию с влажностью 45-50%. Суспензию наносят в виде тонкого слоя на поверхность (ложок, тычок) отформованного кирпича и обжигают при температуре 1000-1100°С.
Источник информации
1. Новгородскiй М.П. Керамика. - СПб.: Изданiе В.И.Губинскаго, 1911. - С.33.